(57)【要約】Ａｌ、Ｓｎ及びＺｎのうちの１種以上の元素及びＺｒ元素を含有し、残部Ｃｕ及び不可避不純物からなる銅合金であり、該銅合金中のＡｌ、Ｓｎ、Ｚｎ及びＺｒの含有量が、次式：０．０５≦Ａ＋Ｂ＋Ｃ、０．０１≦Ｄ≦０．５、及び０．２５≦Ａ＋Ｂ＋Ｃ＋Ｄ≦０．８（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）のいずれも満たすことを特徴とする継目無管用銅合金。  本発明によれば、加工性に優れ、強度が高く且つ熱伝導性が高い継目無管用銅合金を提供することができ、また、加工性に優れ、強度が高く、熱伝導性が高く且つロウ付けによる強度低下が少ない継目無管用銅合金を提供することができる。【特許請求の範囲】
【請求項１】
Ａｌ、Ｓｎ及びＺｎのうちの１種以上の元素及びＺｒ元素を含有し、残部Ｃｕ及び不可避不純物からなる銅合金であり、
該銅合金中のＡｌ、Ｓｎ、Ｚｎ及びＺｒの含有量が、下記式（１）、（２）及び（３）：
０．０５≦Ａ＋Ｂ＋Ｃ              （１）
０．０１≦Ｄ≦０．５              （２）
０．２５≦Ａ＋Ｂ＋Ｃ＋Ｄ≦０．８  （３）
（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）
のいずれも満たすこと、
を特徴とする継目無管用銅合金。
【請求項２】
更に、Ｆｅ、Ｎｉ、Ｃｒ及びＣｏのうちの１種以上の元素を含有し、
これらの元素の含有量が、合計で０．１質量％以下であること、
を特徴とする請求項１記載の継目無管用銅合金。
【請求項３】
Ｐの含有量が、０．００４〜０．０４質量％であることを特徴とする請求項１又は２いずれか１項記載の継目無管用銅合金。
【発明の詳細な説明】
【技術分野】
【０００１】
本発明は、空調機用熱交換器、冷凍機等の伝熱管又は冷媒配管に使用される継目無管用銅合金に関する。
【背景技術】
【０００２】
従来より、ルームエアコン、パッケージエアコン等の空調機用熱交換器、冷凍機等の伝熱管又は冷媒配管には、継目無管が多く採用されている。
該継目無管は、規定の成分に溶解・調整され、鋳造されたビレットを、熱間にてマンドレル押出し、次いで、圧延・抽伸等の冷間加工により、肉厚を薄くして、規定の寸法に仕上げることにより、製造される。
更に、該継目無管においては、熱交換性能を向上させるために、上記のようにして得られた継目無管の内面に、冷間での転造加工によって、らせん状の溝を形成させることが行われる。該冷間での転造加工の加工性を確保することは、合金設計上、非常に重要である。
従来、該継目無管には、強度、加工性及び熱伝導性等の諸物性、並びにコストにバランスの取れた、りん脱酸銅管（ＪＩＳ  Ｃ１２２０Ｔ）が使用されていた。
近年、これらの熱交換器では、重量の低減又はコストダウンの要求により、継目無管の薄肉化が必要となってきた。
一方、冷媒変更に伴う冷媒圧力の増加や、地球温暖化ガスである冷媒ガスの排出抑制の観点から、配管材料には、高い信頼性が求められるようになってきた。
つまり、肉厚が薄くても信頼性が高い配管材料が、要求されている。そして、このような要求を満たすためには、銅合金には、加工性に優れ且つ強度が高いことが求められる。また、該銅合金は、伝熱管や冷却管の原材料となるため、該銅合金には、熱伝導性が高いことも求められる。
しかし、りん脱酸銅では、重量の低減又はコストダウンを目的として薄肉化すると、耐圧強度が低くなり過ぎるため、信頼性が低くなり、薄肉化と高信頼性の要求を両立させることは著しく困難であった。
ところで、冷媒配管用伝熱管には、ロウ付けによる強度低下が小さいことも要求される。すなわち、熱交換器の種類によっては、組み立てられる際に、配管自体が、８００℃以上の高温に曝されるため、ロウ付けの前後において、強度変化が小さいことが要求される。
しかし、りん脱酸銅は、高温に曝されると、粒成長が起こり、それを起因とする強度及び延性の低下が起こる。この現象は、信頼性を低くする原因となるため、好ましくない。
そこで、薄肉化ができ且つ信頼性を高くするため、あるいは、ロウ付けによる強度低下の問題を解決するための対策合金として、析出強化型合金及び固溶強化型合金が提案されている。
具体的には、析出強化型合金としては、例えば、特許文献１には、重量％でＣｏ：０．０２〜０．２％、Ｐ：０．０１〜０．０５％を含有し、残りがＣｕ及び不可避不純物からなり、前記不可避不純物として含まれる酸素含有量を５０ｐｐｍ以下に記載した組成の銅合金が、また、特許文献２には、ロウ付け熱交換器に用いられ、再結晶温度が高く、優れた伝導率を有する銅合金において、該合金は、０．１重量％以上且つ０．３重量以下のクロムを含むことを特徴とする銅合金が開示されている。また、固溶強化型合金としては、特許文献３には、Ｓｎ：０．１乃至１．０質量％、Ｐ：０．００５乃至０．１質量％、Ｏ：０．００５質量％以下及びＨ：０．０００２質量％以下を含有し、残部がＣｕ及び不可避不純物からなる組成を有し、平均結晶粒径が３０μｍ以下である銅合金が開示されている。
【特許文献１】特開２０００−１７２８号公報（請求項１）
【特許文献２】特開平１０−１６８５３１号公報（請求項１）
【特許文献３】特開２００３−２６８４６７号公報（請求項１）
【０００３】
ところが、引用文献１〜３記載の銅合金であっても、加工性及び強度の両方を高くすることは難しく、薄肉化したときの信頼性が不十分であるという問題があった。
すなわち、冷媒配管用伝熱管においては、固溶強化は、ロウ付けによる強度低下を少なくする効果はあるが、延性を低下させるため、加工性が悪くなるという問題があった。また、固溶強化をすると、熱伝導性が低くなり、熱伝導性能を確保するために、薄肉化すると、強度が低くなり過ぎてしまうという問題もあった。一方、析出強化も、ロウ付けによる強度低下を少なくする効果はあるが、ロウ付け温度によっては、析出元素の再固溶が起こるため、十分な強度を確保できないという問題があり、このような再固溶のために、粒成長が更に促進されるという問題もあった。
従って、本発明は、加工性に優れ、強度が高く且つ熱伝導性が高い継目無管用銅合金を提供することにある。また、本発明は、加工性に優れ、強度が高く、熱伝導性が高く且つロウ付けによる強度低下が少ない継目無管用銅合金を提供することにある。
なお、特許文献４には、Ｆｅ、Ｃｒ、Ｍｎ、Ｎｉ、Ａｇ、Ｚｎ、Ｓｎ、Ａｌ、Ｓｉ、Ｐｂ、Ｍｇ、Ｔｅ、Ｚｒ、Ｂ及びＴｉから選ばれる１種又は２種以上の元素を合わせて０．０１〜０．５重量％含み、残部Ｃｕ及び不可避不純物からなる銅合金が開示されている。しかし、特許文献４に記載されている銅合金は、溶接管用の銅合金である。
【特許文献４】特開平６−５８６８８号公報（請求項１）
【発明の開示】
【０００４】
本発明者らは、上記従来技術における課題を解決すべく、鋭意研究を重ねた結果、銅合金に、特定の元素を特定の含有量で含有させることにより、（１）加工性に優れ且つ強度が高い銅合金が得られること、（２）ロウ付けによる強度低下が少ない銅合金が得られること等を見出し、本発明を完成させるに至った。
すなわち、本発明（１）は、Ａｌ、Ｓｎ及びＺｎのうちの１種以上の元素及びＺｒ元素を含有し、残部Ｃｕ及び不可避不純物からなる銅合金であり、
該銅合金中のＡｌ、Ｓｎ、Ｚｎ及びＺｒの含有量が、下記式（１）、（２）及び（３）：
０．０５≦Ａ＋Ｂ＋Ｃ              （１）
０．０１≦Ｄ≦０．５              （２）
０．２５≦Ａ＋Ｂ＋Ｃ＋Ｄ≦０．８  （３）
（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）
のいずれも満たすこと、
を特徴とする継目無管用銅合金を提供するものである。
また、本発明（２）は、更に、Ｆｅ、Ｎｉ、Ｃｒ及びＣｏのうちの１種以上の元素を含有し、
これらの元素の含有量が、合計で０．１質量％以下であること、
を特徴とする前記本発明（１）記載の継目無管用銅合金を提供するものである。
また、本発明（３）は、Ｐの含有量が、０．００４〜０．０４質量％であることを特徴とする前記本発明（１）又は（２）いずれか記載の継目無管用銅合金を提供するものである。
本発明によれば、加工性に優れ、強度が高く且つ熱伝導性が高い継目無管用銅合金を提供することができるので、肉厚が薄くても信頼性が高い継目無管を製造することができる。また、本発明によれば、加工性に優れ、強度が高く、熱伝導性が高く且つロウ付けによる強度低下が少ない継目無管用銅合金を提供することができるので、肉厚が薄くても信頼性が高く、且つロウ付けによる強度低下が少ない継目無管を製造することができる。
【発明を実施するための最良の形態】
【０００５】
本発明の継目無管用銅合金は、Ａｌ、Ｓｎ及びＺｎのうちの１種以上の元素及Ｚｒ元素を含有し、残部Ｃｕ及び不可避不純物からなる銅合金であり、
該銅合金中のＡｌ、Ｓｎ、Ｚｎ及びＺｒの含有量が、下記式（１）、（２）及び（３）：
０．０５≦Ａ＋Ｂ＋Ｃ              （１）
０．０１≦Ｄ≦０．５              （２）
０．２５≦Ａ＋Ｂ＋Ｃ＋Ｄ≦０．８  （３）
（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）
のいずれも満たす、
継目無管用銅合金である。
本発明の継目無管用銅合金は、Ａｌ、Ｓｎ及びＺｎのうちの１種以上の元素を含有するが、これらの元素は、固溶強化により銅合金の強度を向上させる効果がある。また、これらの元素の場合、比較的低温で合金化できるので、製造上有利である。
本発明の継目無管用銅合金は、Ｚｒを含有するが、Ｚｒは、析出強化により銅合金の強度を向上させる効果がある。また、Ｚｒは、ロウ付け温度が過剰に高くならない前提では、Ｚｒ析出物が残存し、結晶粒の粗大化を抑制することにより、強度低下を小さくする効果がある。
つまり、本発明の継目無用銅合金は、Ａｌ、Ｓｎ及びＺｎのうちの少なくとも１種、あるいは、２種以上と、Ｚｒとを、必須の元素として含有する。
本発明の継目無管用銅合金中のＡｌ、Ｓｎ、Ｚｎ及びＺｒの含有量は、下記式（１）、（２）及び（３）：
０．０５≦Ａ＋Ｂ＋Ｃ              （１）
０．０１≦Ｄ≦０．５              （２）
０．２５≦Ａ＋Ｂ＋Ｃ＋Ｄ≦０．８  （３）
（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）
のいずれも満たす。なお、前記式（１）及び（３）において、本発明の継目無銅合金が、Ａｌ、Ｓｎ及びＺｎのうちのいずれか１種又は２種の元素を含まない場合、本発明の継目無銅合金に含まれない元素の含有量、すなわち、Ａ、Ｂ又はＣの値は０（ゼロ）である。
「Ａ＋Ｂ＋Ｃ」、すなわち、Ａｌ、Ｓｎ及びＺｎ元素の合計含有量は、０．０５質量％以上である。「Ａ＋Ｂ＋Ｃ」が、０．０５質量％未満だと、銅合金の強度が低くなる。
「Ｄ」、すなわち、Ｚｒ元素の含有量は、０．０１〜０．５質量％である。「Ｄ」が、０．０１質量％未満だと、銅合金の強度が低くなり、また、結晶粒の粗大化を抑制する効果が小さく、ロウ付けによる強度低下が大きくなる。また、「Ｄ」が、０．５質量％を超えると、過剰な析出硬化が起こり、加工性を低下させる原因となる。
「Ａ＋Ｂ＋Ｃ＋Ｄ」、すなわち、Ａｌ、Ｓｎ、Ｚｎ及びＺｒ元素の合計含有量は、０．８質量％以下である。「Ａ＋Ｂ＋Ｃ＋Ｄ」が、０．８質量％を超えると、銅合金の加工性が悪くなるため、りん脱酸銅よりも加工性が悪くなり、例えば、内面溝の形成が困難となるか又はできなくなり、また、銅合金の熱伝導性が低くなる。また、「Ａ＋Ｂ＋Ｃ＋Ｄ」は、０．２５質量％以上である。「Ａ＋Ｂ＋Ｃ＋Ｄ」が、０．２５質量％未満だと、十分な強度が得られない。
そして、本発明の継目無管用銅合金では、Ａｌ、Ｓｎ、Ｚｎ及びＺｒの含有量が、前記式（１）、（２）及び（３）の全てを満たす必要がある。
本発明の継目無管用銅合金は、Ｆｅ、Ｎｉ、Ｃｒ及びＣｏのうちの１種以上の元素を、好ましくは合計で０．１質量％以下、特に好ましくは合計で０．０５質量％以下の割合で含有することによって、加工性が阻害されることはなく、溶解鋳造時に、これらの元素の成分コントロールを行う必要がなくなるとともに、原材料中への不純物としての混入等についての管理においても有利になる。これに加えて、本発明の継目無管用銅合金は、Ｆｅ、Ｎｉ、Ｃｒ及びＣｏのうちの１種以上の元素を、０．１質量％以下の割合で含有することにより、銅合金の強度を向上させる効果と、結晶粒粗大化を抑制する効果が高まる。ただし、Ｆｅ、Ｎｉ、Ｃｒ及びＣｏ元素の合計含有量が、多すぎると、加工性が悪くなり易いので、Ｆｅ、Ｎｉ、Ｃｒ及びＣｏ元素の合計含有量は、０．１質量％以下であることが好ましい。
本発明の継目無管用銅合金中のＰの含有量は、０．００４〜０．０４０質量％であることが好ましく、０．０１５〜０．０３０質量％であることが特に好ましい。本発明の継目無管用銅合金が、Ｐ元素を０．００４質量％以上含有することにより、材料中の脱酸が十分であることが示される。そして、本発明の継目無管用銅合金中のＰの含有量が、多すぎると、銅合金の熱伝導性が低くなるので、本発明の継目無管用銅合金中のＰの含有量は、０．０４０質量％以下が好ましい。
本発明の継目無管用銅合金は、常法に従って、溶解、鋳造し、所定の元素が所定の含有量で配合されているビレットを得る鋳造工程を行い、次いで、造塊されたビレットを均質化する均質化処理→熱間押出加工→圧延加工又は引抜加工等の冷間加工の順に行い、次いで、時効処理を施すことにより製造される。熱交換器用の伝熱管においては、引抜加工後に、冷間で転造加工を行い、管内面にらせん状の溝を形成させることもある。また、必要に応じて、上記工程内に、中間焼鈍、溶体化処理又は焼入れ処理を加えることもできる。
該鋳造工程では、例えば、銅の地金及び本発明の継目無管用銅合金の含有元素の地金又は該含有元素と銅の合金を、本発明の継目無管用銅合金中の含有量が、所定の含有量となるように配合して、成分調整を行い、次いで、高周波溶解炉等を用いて、ビレットを鋳造する。
Ｚｒは活性な金属なので、溶解時の酸化ロスが多くなるため、成分調整においては、Ｚｒの溶解時の酸化ロスを考慮した配合が必要である。
また、該鋳造工程では、Ｐを配合することにより、溶湯の流動性が高くなるので、鋳造性が高くなり、ガス孔等の鋳造欠陥の発生が抑制され、また、脱酸効果が得られるので、上記Ｚｒの溶解時の酸化ロスを少なくすることができる。そして、Ｐの配合量が多くなりすぎると、銅合金中のＰ元素の含有量が多くなりすぎるため、熱伝導性が低くなる。そのため、該鋳造工程では、銅合金中のＰ含有量が、０．００４〜０．０４０質量％となるようにＰを配合することが好ましく、０．０１５〜０．０３０質量％となるようにＰを配合することが特に好ましい。
該鋳造工程で得られたビレットを、所定の温度で均質化処理した後、熱間押出加工を行う。また、該熱間押出加工前に、ビレットを加熱するが、この熱間押出加工前の加熱に、均質化処理を兼ねさせることもできる。該熱間押出加工は、マンドレル押出によって行われる。すなわち、加熱前に、冷間で予め穿孔したビレット、あるいは、押出前に熱間で穿孔したビレットに、マンドレルを挿入した状態で、熱間押出を行なって、継目無押出素管を得る。
該熱間押出加工により得られた該継目無押出素管を、冷却した後、圧延加工や引き抜き加工等の冷間加工を行い、管の外径及び肉厚を減じていく。
該時効処理は、焼入れ処理、必要に応じて行われる引き抜き加工や転造加工等の冷間加工後に、成形体を、４００〜７００℃で加熱し、冷却することにより行なわれる。
本発明の継目無管用銅合金は、特定の含有元素の組み合わせ、すなわち、Ａｌ、Ｓｎ及びＺｎ元素の１種以上と、Ｚｒ元素との組み合わせを選択し、且つそれらの含有量を特定の範囲にすることにより、固溶強化と析出強化をバランスさせ、加工性及び熱伝導性を損なうことなく、強度を高めることができ、更には、ロウ付けによる強度低下を少なくすることができる。
次に、実施例を挙げて本発明を更に具体的に説明するが、これは単に例示であって、本発明を制限するものではない。
【実施例】
【０００６】
（銅合金の製造）
Ｃｕ、Ａｌ、Ｓｎ及びＺｎの地金、並びにＣｕ−Ｚｒ母合金、Ｃｕ−Ｐ母合金、Ｃｕ−Ｆｅ母合金、Ｃｕ−Ｎｉ母合金、Ｃｕ−Ｃｒ母合金及びＣｕ−Ｃｏ母合金を用いて、表１に示す成分に配合し、高周波溶解炉を用いてφ１００ｍｍの鋳塊を製造後、φ９０ｍｍに皮剥きし、熱間押出を行い、φ２０ｍｍ×ｔ１．５ｍｍ管とした。次いで、９００℃の炉内で加熱し、直ちに水槽へ投入して冷却した。次いで、φ１０ｍｍ×ｔ０．５ｍｍに引抜加工後、５００〜７５０℃で０．５〜２時間の熱処理を行い、銅合金１〜６及び２０〜３５を得た。
（機械的性質評価）
ＪＩＳ  Ｚ  ２２４１に準じ、銅合金の０．２％耐力、引張強さ及び伸びを測定した。その結果を表２に示す。なお、銅合金の性能評価の指標とするために、りん脱酸銅Ｃ１２２０についても測定した。
（加工性評価）
円錐状のプラグによる拡張試験により、銅合金の加工性試験を行った。３Ｒまで拡張後も、割れが生じなかった場合を合格とし、割れが生じた場合を不合格とした。その結果を表２に示す。なお、銅合金の性能評価の指標とするために、りん脱酸銅Ｃ１２２０についても測定した。
（比較例）
（銅合金の製造）
表１に示す成分に配合する以外は、実施例と同様の方法で行い、合金７〜１４及び４０〜５１を得た。
（機械的性質評価及び加工性評価）
合金７〜１４及び４０〜５１を用いる以外は、実施例と同様の方法で行なった。その結果を表２に示す。
【表１】
2008041777.tif 000002
なお、表１中、「−」は、０．００５質量％未満であることを示し、また、Ａ＋Ｂ＋Ｃが０．０５質量％以上の場合を「○」、０．０５質量％未満の場合を「×」とし、また、Ｄが０．０１〜０．５質量％の場合を「○」、０．０１〜０．５質量％の範囲をはずれる場合を「×」とし、また、Ａ＋Ｂ＋Ｃ＋Ｄが０．２５〜０．８質量％の場合を「○」、０．２５〜０．８質量％の範囲をはずれる場合を「×」とした。
【表２】
2008041777.tif 000003
なお、表２中、０．２％耐力が５０ＭＰａ以上の場合を「○」、５０ＭＰａ未満の場合を「×」とし、また、引張強さが２４０ＭＰａ以上の場合を「○」、２４０ＭＰａ未満の場合を「×」とし、また、伸びが４０％以上の場合を「○」、４０％未満の場合を「×」とし、また、加工性が合格の場合を「○」、不合格の場合を「×」とした。
合金４２及び４３は、Ａｌ＋Ｓｎ＋Ｚｎの合計含有量が低いため、合金１３、４７及び４８は、Ｚｒ含有量が低いため、合金４６及び５１は、Ａｌ＋Ｓｎ＋Ｚｎ＋Ｚｒの合計含有量が低いため、合金７、９、１０、４４及び４５は、Ａｌ＋Ｓｎ＋Ｚｎの合計含有量とＡｌ＋Ｓｎ＋Ｚｎ＋Ｚｒの合計含有量の両方がともに低いため、合金化して製造コストが増加したにもかかわらず、耐力及び引張強度が、Ｃ１２２０を上回ることはなく、優位性を示さなかった。
また、合金８、１１、１２、４１、４９及び５０は、Ａｌ＋Ｓｎ＋Ｚｎ＋Ｚｒの合計含有量が高いため、合金４０は、Ｚｒ含有量が高いため、合金１４は、Ｚｒ含有量とＡｌ＋Ｓｎ＋Ｚｎ＋Ｚｒの合計含有量の両方がともに高いため、延性が低くなり、加工性評価においても不合格となった。
合金２４−２は、耐力、引張強度、延性及び加工性評価がいずれも良好であり、Ｆｅ＋Ｎｉの含有によって、合金２４−１と比較して、耐力及び引張強度が更に高くなった。
合金２４−３は、耐力、引張強度、延性及び加工性評価はいずれも良好であったが、Ｆｅ＋Ｎｉ＋Ｃｒ＋Ｃｏの合計含有量が高いため、合金２４−１と比較して、延性が若干低く、加工性も若干低かった。
合金２７−２は、耐力、引張強度、延性及び加工性評価はいずれも良好であったが、Ｐ含有量が高いため、合金２７−１と比較して、熱伝導性が若干低かった。
合金２７−３は、耐力、引張強度、延性及び加工性評価はいずれも良好であったが、Ｐ含有量が低いため、合金２７−１と比較して、脱酸が十分ではなく、熱交換器組み立て工程中の、炉中ろう付けをする際に、雰囲気（水素ガス）の影響によって、水素脆化を生じるものが見られた。
【産業上の利用可能性】
【０００７】
本発明によれば、加工性に優れ、強度が高く且つ熱伝導性が高い継目無管用銅合金を提供することができるので、優れた空調機用熱交換器、冷凍機等の伝熱管又は冷媒配管を製造できる。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
銅合金を加工して得られる継目無管であり、
該銅合金は、Ａｌ、Ｓｎ及びＺｎのうちの１種以上の元素及びＺｒ元素を含有し、残部Ｃｕ及び不可避不純物からなる銅合金であり、
該銅合金中のＡｌ、Ｓｎ、Ｚｎ及びＺｒの含有量が、下記式（１）、（２）及び（３）：
０．０５≦Ａ＋Ｂ＋Ｃ              （１）
０．０１≦Ｄ≦０．５              （２）
０．２５≦Ａ＋Ｂ＋Ｃ＋Ｄ≦０．８  （３）
（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）
のいずれも満たすこと、
を特徴とする継目無管。
【請求項２】
前記銅合金が、更に、Ｆｅ、Ｎｉ、Ｃｒ及びＣｏのうちの１種以上の元素を含有し、
これらの元素の含有量が、合計で０．１質量％以下であること、
を特徴とする請求項１記載の継目無管。
【請求項３】
前記銅合金のＰの含有量が、０．００４〜０．０４質量％であることを特徴とする請求項１又は２いずれか１項記載の継目無管。
【手続補正３】
【補正対象書類名】明細書
【補正対象項目名】０００１
【補正方法】変更
【補正の内容】
【０００１】
技術分野
本発明は、空調機用熱交換器、冷凍機等の伝熱管又は冷媒配管に使用される継目無管に関する。
背景技術
従来より、ルームエアコン、パッケージエアコン等の空調機用熱交換器、冷凍機等の伝熱管又は冷媒配管には、継目無管が多く採用されている。
該継目無管は、規定の成分に溶解・調整され、鋳造されたビレットを、熱間にてマンドレル押出し、次いで、圧延・抽伸等の冷間加工により、肉厚を薄くして、規定の寸法に仕上げることにより、製造される。
更に、該継目無管においては、熱交換性能を向上させるために、上記のようにして得られた継目無管の内面に、冷間での転造加工によって、らせん状の溝を形成させることが行われる。該冷間での転造加工の加工性を確保することは、合金設計上、非常に重要である。
従来、該継目無管には、強度、加工性及び熱伝導性等の諸物性、並びにコストにバランスの取れた、りん脱酸銅管（ＪＩＳ  Ｃ１２２０Ｔ）が使用されていた。
近年、これらの熱交換器では、重量の低減又はコストダウンの要求により、継目無管の薄肉化が必要となってきた。
一方、冷媒変更に伴う冷媒圧力の増加や、地球温暖化ガスである冷媒ガスの排出抑制の観点から、配管材料には、高い信頼性が求められるようになってきた。
【手続補正４】
【補正対象書類名】明細書
【補正対象項目名】０００４
【補正方法】変更
【補正の内容】
【０００４】
に記載されている銅合金は、溶接管用の銅合金である。
（特許文献４）特開平６−５８６８８号公報（請求項１）
発明の開示
本発明者らは、上記従来技術における課題を解決すべく、鋭意研究を重ねた結果、銅合金に、特定の元素を特定の含有量で含有させることにより、（１）加工性に優れ且つ強度が高い銅合金が得られること、（２）ロウ付けによる強度低下が少ない銅合金が得られること等を見出し、本発明を完成させるに至った。
すなわち、本発明（１）は、銅合金を加工して得られる継目無管であり、該銅合金は、Ａｌ、Ｓｎ及びＺｎのうちの１種以上の元素及びＺｒ元素を含有し、残部Ｃｕ及び不可避不純物からなる銅合金であり、該銅合金中のＡｌ、Ｓｎ、Ｚｎ及びＺｒの含有量が、下記式（１）、（２）及び（３）：
０．０５≦Ａ＋Ｂ＋Ｃ              （１）
０．０１≦Ｄ≦０．５              （２）
０．２５≦Ａ＋Ｂ＋Ｃ＋Ｄ≦０．８  （３）
（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）
のいずれも満たすこと、を特徴とする継目無管を提供するものである。
また、本発明（２）は、前記銅合金が、更に、Ｆｅ、Ｎｉ、Ｃｒ及びＣｏのうちの１種以上の元素を含有し、これらの元素の含有量が、合計で０．１質量％以下であること、を特徴とする前記本発明（１）記載の継目無管を提供するもの
【手続補正５】
【補正対象書類名】明細書
【補正対象項目名】０００５
【補正方法】変更
【補正の内容】
【０００５】
である。
また、本発明（３）は、前記銅合金のＰの含有量が、０．００４〜０．０４質量％であることを特徴とする前記本発明（１）又は（２）いずれか記載の継目無管を提供するものである。
本発明によれば、加工性に優れ、強度が高く且つ熱伝導性が高い継目無管用銅合金を提供することができるので、肉厚が薄くても信頼性が高い継目無管を製造することができる。また、本発明によれば、加工性に優れ、強度が高く、熱伝導性が高く且つロウ付けによる強度低下が少ない継目無管用銅合金を提供することができるので、肉厚が薄くても信頼性が高く、且つロウ付けによる強度低下が少ない継目無管を製造することができる。
発明を実施するための最良の形態
本発明の継目無管用銅合金は、Ａｌ、Ｓｎ及びＺｎのうちの１種以上の元素及Ｚｒ元素を含有し、残部Ｃｕ及び不可避不純物からなる銅合金であり、
該銅合金中のＡｌ、Ｓｎ、Ｚｎ及びＺｒの含有量が、下記式（１）、（２）及び（３）：
０．０５≦Ａ＋Ｂ＋Ｃ              （１）
０．０１≦Ｄ≦０．５              （２）
０．２５≦Ａ＋Ｂ＋Ｃ＋Ｄ≦０．８  （３）
（式中、ＡはＡｌ元素の含有量（質量％）を示し、ＢはＳｎ元素の含有量（質量％）を示し、ＣはＺｎ元素の含有量（質量％）を示し、ＤはＺｒ元素の含有量（質量％）を示す。）
のいずれも満たす、
継目無管用銅合金である。
【国際調査報告】
2008041777.tif 000004
2008041777.tif 000005
2008041777.tif 000006
2008041777.tif 000007